【手続補正書】
【提出日】平成15年7月8日(2003.7.8)
【手続補正１】
【補正対象書類名】明細書
【補正対象項目名】特許請求の範囲
【補正方法】変更
【補正の内容】
【特許請求の範囲】
【請求項１】
８〜５０μｍの厚さの粗面化されていない層とその片面又は両面の０．５〜５μｍの厚さの粗面化層とからなるアルミニウム箔からなることを特徴とする電気二重層キャパシタ用集電体。
【請求項２】
粗面化層の表面が、０．０５〜０．５μｍの孔径を有する孔を１ｃｍ２あたり５×１０７〜３×１０１０個有する海綿状の表面である請求項１記載の電気二重層キャパシタ用集電体。
【請求項３】
アルミニウム箔がエッチングされた箔であり、かつアルミニウム箔の静電容量が５〜４０μＦ／ｃｍ２である請求項１又は２記載の電気二重層キャパシタ用集電体。
【請求項４】
アルミニウム箔は、純度が９９．９重量％以上でありかつ銅の含有量が１５０ｐｐｍ以下である請求項１、２又は３記載の電気二重層キャパシタ用集電体。
【請求項５】
炭素質材料と結合材とを含む分極性電極と請求項１、２、３又は４記載の集電体とが一体化されてなる電極体が正極体及び負極体とされ、間にセパレータを介して非水系電解液とともにケースに収容され、ケースが封口されてなることを特徴とする電気二重層キャパシタ。
【請求項６】
結合材が、ポリフッ化ビニリデン、フッ化ビニリデン／パーフルオロ（アルキルビニルエーテル）共重合体、フッ化ビニリデン／ヘキサフルオロプロピレン共重合体及びクロロトリフルオロエチレン／ビニレンカーボネート共重合体からなる群から選ばれる１種以上からなる請求項５記載の電気二重層キャパシタ。
【請求項７】
結合材が、ポリテトラフルオロエチレンからなる請求項５記載の電気二重層キャパシタ。
【請求項８】
分極性電極と集電体とが、熱硬化性樹脂を含有する導電性接着剤層を介して電気的に接続されている請求項５又は７記載の電気二重層キャパシタ。
【手続補正２】
【補正対象書類名】明細書
【補正対象項目名】０００３
【補正方法】変更
【補正の内容】
【０００３】
電気二重層キャパシタの電解液としては非水系電解液と水系電解液があるが、作動電圧が高く、充電状態のエネルギ密度を大きくできることから、非水系電解液を用いた電気二重層キャパシタが注目されている。非水系電解液を用いる場合、電気二重層キャパシタセルの内部に水分が存在すると水分の電気分解により性能が劣化するため、分極性電極を充分に脱水する必要があり、通常、減圧下で加熱する乾燥処理が施される。


【手続補正３】
【補正対象書類名】明細書
【補正対象項目名】００１２
【補正方法】変更
【補正の内容】
【００１２】
【課題を解決するための手段】
本発明は、８〜５０μｍの厚さの粗面化されていない層とその片面又は両面の０．５〜５μｍの厚さの粗面化層とからなるアルミニウム箔からなることを特徴とする電気二重層キャパシタ用集電体を提供する。また、炭素質材料と結合材とを含む分極性電極と前記集電体とが一体化されて電極体を形成し、非水系電解液とともにケースに収容されてなる電気二重層キャパシタを提供する。


【手続補正４】
【補正対象書類名】明細書
【補正対象項目名】００１３
【補正方法】変更
【補正の内容】
【００１３】
本明細書において、炭素質材料とバインダとを含んでなる分極性電極を、集電体と一体化させたものを電極体という。
本発明において、集電体であるアルミニウム箔の粗面化層の厚さは０．５〜５μｍである。０．５μｍ未満では、分極性電極と集電体との接合力が低下する。特に、あらかじめ分極性電極をシート状に成形してから集電体に接合する場合、シート電極と集電体との接合がほぼ表面でのみ行われるため接合力が弱い。また、５μｍ超では接合力のさらなる向上はみられず、電気二重層キャパシタの軽量化のためには強度を発現させている粗面化されていない層の厚さを薄くせざるを得ない結果、アルミニウム箔の強度が低下する。


【手続補正５】
【補正対象書類名】明細書
【補正対象項目名】００１５
【補正方法】変更
【補正の内容】
【００１５】
本発明では、集電体であるアルミニウム箔の粗面化されていない層の厚さは８〜５０μｍである。８μｍ未満であるとアルミニウム箔の強度が不足し、分極性電極と集電体との接合時又は電極体とセパレータとを連続的に積層する工程で電極体が破損しやすくなる。５０μｍを超えると電極体の重量や体積が増加し、電気二重層キャパシタの軽量化、小型化の要求に対応しがたくなる。粗面化されていない層の厚さは、１５〜４０μｍであるとさらに好ましい。


【手続補正６】
【補正対象書類名】明細書
【補正対象項目名】００２５
【補正方法】変更
【補正の内容】
【００２５】
本発明におけるアルミニウム箔の機械的破断強度は、電極と集電体との接合及び該集電体を有する電極体を有する電気二重層キャパシタの製造を容易にするために、箔幅１ｃｍあたり１．０ｋｇ以上であることが好ましい。特に１．５ｋｇ以上が好ましい。また、強度を高めるにはアルミニウム箔の粗面化されていない層の厚さを厚くせざるを得ず、電極の重量と体積が増加するので、箔幅１ｃｍあたり２．５ｋｇ以下が選択される。


【手続補正７】
【補正対象書類名】明細書
【補正対象項目名】００３７
【補正方法】変更
【補正の内容】
【００３７】
本発明の電気二重層キャパシタに使用される非水系電解液は特に限定されず、公知の有機溶媒にイオン解離性の塩類を含む非水系電解液を使用できる。なかでもＲ１Ｒ２Ｒ３Ｒ４Ｎ＋、Ｒ１Ｒ２Ｒ３Ｒ４Ｐ＋（ただし、Ｒ１、Ｒ２、Ｒ３、Ｒ４はアルキル基で、それぞれ同じでも異なっていてもよい）等で表される第４級オニウムカチオンと、ＢＦ４−、ＰＦ６−、ＣｌＯ４−、ＣＦ３ＳＯ３−等のアニオンとからなる塩を有機溶媒に溶解させた非水系電解液を使用するのが好ましい。


【手続補正８】
【補正対象書類名】明細書
【補正対象項目名】００４１
【補正方法】変更
【補正の内容】
【００４１】
本発明の電気二重層キャパシタは、例えば１対の帯状の電極体を正極体及び負極体とし、間に帯状のセパレータを介在させて巻回して素子とし、有底円筒型ケースに収容し、非水系電解液を該素子に含浸させ、正極端子と負極端子を有する熱硬化性絶縁樹脂からなる蓋体により封口することにより得られる。このとき、ケース材質はアルミニウムであることが好ましく、蓋体の周縁部にはゴムリングが配置され、カール封口されることが好ましい。


【手続補正９】
【補正対象書類名】明細書
【補正対象項目名】００４２
【補正方法】変更
【補正の内容】
【００４２】
また、例えば矩形の複数枚の電極体を同数枚の正極体及び負極体とし、間にセパレータを介在させて交互に積層して素子とし、前記複数枚の正極体及び負極体からはリードをとりだして有底角型アルミニウムケースに収容し、非水系電解液を前記素子に含浸させた後、正極端子と負極端子を有する蓋体を取り付け、レーザー溶接等により封口することにより角型電気二重層キャパシタを構成してもよい。角型構造を有する電気二重層キャパシタは、容積効率が円筒型より高い利点を有する。


【手続補正１０】
【補正対象書類名】明細書
【補正対象項目名】００５９
【補正方法】変更
【補正の内容】
【００５９】
［例５］
例１におけるアルミニウムエッチングの電解条件、すなわち周波数、電流密度、温度、電解時間等を変更し、厚さ１９μｍ、粗面化層を両面に有し片側の厚さが６μｍであり、２万倍の電子顕微鏡観察により測定すると、表面は海綿状であり、エッチング孔の平均孔径は０．０８μｍ、１ｃｍ２あたりに存在する孔の数は約４×１０１０個であり、粗面化されていない層が７μｍであるアルミニウム箔集電体を得た。この箔の引っ張り破断強度は箔幅１ｃｍあたり０．８ｋｇであり、静電容量は１５０Ｆ／ｃｍ２であった。例１と同様にして電極体を作製したところ、電極体の取扱い中に電極体が切断し、使用に耐えなかった。